(57)【要約】【課題】本発明は、様々な用途に適用可能な、耐酸性を有する水溶性増粘剤を提供することを目的とする。【解決手段】本発明は、１０００ｎｍ以下の繊維幅を有し、かつ繊維を構成するセルロースのヒドロキシ基の一部がリンオキソ酸基で置換された微細繊維状セルロースを含む増粘剤に関する。【選択図】なし【特許請求の範囲】
【請求項１】
１０００ｎｍ以下の繊維幅を有し、かつ繊維を構成するセルロースのヒドロキシ基の一部がリンオキソ酸基で置換された微細繊維状セルロースを含む増粘剤。
【請求項２】
微細繊維状セルロースの数平均繊維径が２〜１５０ｎｍである、請求項１に記載の増粘剤。
【請求項３】
微細繊維状セルロースが、セルロースのヒドロキシ基の一部が、下記構造式（１）：
【化１】
2015189698.tif 000017
[式中、
ａ、ｂ、ｍ、ｎは自然数であり（ただし、ａ＝ｂ×ｍである）、
α１、α２、・・・、αｎ及びα’のうちの少なくとも１つはＯ−であり、残りはＲ又はＯＲであり、
Ｒは、各々独立して、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基又はこれらの誘導基であり、
βは有機物又は無機物からなる１価以上の陽イオンである]
で表されるリンオキソ酸基で置換されたものである、請求項１又は２に記載の増粘剤。
【請求項４】
リンオキソ酸基がリン酸基である、請求項１〜３のいずれかに記載の増粘剤。
【請求項５】
請求項１〜４のいずれかに記載の増粘剤と水とを含む、組成物。
【請求項６】
ｐＨ調整剤、無機塩類、界面活性剤、オイル類、保湿剤、防腐剤、有機微粒子、無機微粒子、消臭剤、香料、有機溶媒及び機能成分からなる群から選択される機能性添加剤をさらに含む、請求項５に記載の組成物。
【請求項７】
ｐＨが２〜６である、請求項５又は６記載の組成物。
【請求項８】
化粧料組成物である、請求項５〜７のいずれかに記載の組成物。
【請求項９】
クリーム状、ゲル状又は乳液状の剤形を有する請求項８に記載の組成物。
【発明の詳細な説明】
【技術分野】
【０００１】
本発明は、セルロース系水溶性増粘剤、ならびにセルロース系水溶性増粘剤を含む組成物及び化粧料組成物に関する。
【背景技術】
【０００２】
水溶性増粘剤は、石油掘削用添加剤、コンクリート軽量化添加剤、潤滑剤用添加剤、凝集剤、水性分散剤、化粧料、衛生材料、医薬品など広範な分野で使用されている。天然系の水溶性増粘剤としては、多糖類、澱粉、寒天、セルロース及びその誘導体などが知られており、合成系の水溶性増粘剤としては、ポリアミド系化合物、ポリビニルアルコール系化合物、ポリアルキレンオキサイド系化合物、ポリアクリル酸系化合物及びこれらを組み合わせた化合物が知られている。このような水溶性増粘剤には多様化のニーズが存在し、耐熱性、耐酸性、耐アルカリ性、耐塩水性などの機能性に優れたものが求められている（特許文献１）。
【０００３】
特許文献２には、セルロース系の増粘剤として、セルロース繊維を数十ｎｍまで微細化したセルロース粒子が開示されており、該セルロース粒子は、透明性が高く、少量の添加量で高い増粘性、分散・乳化安定能性、構造安定性が得られることが開示されている。また、特許文献３には、ゲル状組成物に、セルロース繊維表面にアルデヒド基やカルボキシル基を有する微細セルロース繊維を用いることが開示されている。
【先行技術文献】
【特許文献】
【０００４】
【特許文献１】特開２０１１−６５８１号公報
【特許文献２】国際公開第９９／２８３５０号公報
【特許文献３】特許第５２９６４４５号公報
【発明の概要】
【発明が解決しようとする課題】
【０００５】
特許文献２のセルロース系の増粘剤は、塩類等の電解質や高濃度のイオン性界面活性剤の共存下では増粘性が低下するだけでなく、セルロース粒子が沈降し、分散体としての形を取ることができないなどの難点がある。特許文献３のゲル状組成物は、塩やイオン性界面活性剤等の共存下でも高い粘性を保持することができるが、カルボキシル基を有する化合物はｐＨ５以下の酸性化では、カルボキシル基の乖離が抑えられ、粘度が極端に低下してしまうという問題がある。このため、酸性条件が要求される処方では使用することができない。
【０００６】
特に使用感が重要なポイントを占める化粧料のゲル化剤としては、この特徴は致命的な欠点となることがある。例えば、ｐＨ５以下の酸性条件下では、増粘剤として用いられる架橋ポリ（メタ）アクリル酸は急激な粘度低下を起こすため、十分な粘度を保持するためにはその配合量を大幅に増やさなければならず、その結果、使用感が悪くなるという問題がある。
【０００７】
したがって、本発明は、様々な用途に適用可能な、耐酸性を有する水溶性増粘剤を提供することを目的とする。
【課題を解決するための手段】
【０００８】
本発明者らは、こうした事情をかんがみ、高い増粘効果やゲル化機能を有する物質を探すべく、鋭意研究を重ねた結果、驚くべきことにリンオキソ酸基を導入した微細繊維状セルロースを増粘剤として用いたところ、耐酸性に優れることを見出した。
【０００９】
すなわち、本発明は以下の発明を包含する。
（１）１０００ｎｍ以下の繊維幅を有し、かつ繊維を構成するセルロースのヒドロキシ基の一部がリンオキソ酸基で置換された微細繊維状セルロースを含む増粘剤。
（２）微細繊維状セルロースの数平均繊維径が２〜１５０ｎｍである、（１）に記載の増粘剤。
（３）微細繊維状セルロースが、セルロースのヒドロキシ基の一部が、下記構造式（１）：
【化１】
2015189698.tif 000002
[式中、
ａ、ｂ、ｍ、ｎは自然数であり（ただし、ａ＝ｂ×ｍである）、
α１、α２、・・・、αｎ及びα’のうちの少なくとも１つはＯ−であり、残りはＲ又はＯＲであり、
Ｒは、各々独立して、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基又はこれらの誘導基であり、
βは有機物又は無機物からなる１価以上の陽イオンである]
で表されるリンオキソ酸基で置換されたものである、（１）又は（２）に記載の増粘剤。
（４）リンオキソ酸基がリン酸基である、（１）〜（３）のいずれかに記載の増粘剤。
（５）（１）〜（４）のいずれかに記載の増粘剤と水とを含む、組成物。
（６）ｐＨ調整剤、無機塩類、界面活性剤、オイル類、保湿剤、防腐剤、有機微粒子、無機微粒子、消臭剤、香料、有機溶媒及び機能成分からなる群から選択される機能性添加剤をさらに含む、（５）に記載の組成物。
（７）ｐＨが２〜６である、（５）又は（６）記載の組成物。
（８）化粧料組成物である、（５）〜（７）のいずれかに記載の組成物。
（９）クリーム状、ゲル状又は乳液状の剤形を有する（８）に記載の組成物。
【発明の効果】
【００１０】
本発明により、酸性条件においても粘度が低下することの少ない耐酸性を有する水溶性増粘剤が提供される。
【発明を実施するための形態】
【００１１】
＜微細繊維状セルロース＞
本発明の増粘剤は、１０００ｎｍ以下の繊維幅を有し、かつ繊維を構成するセルロースのヒドロキシ基の一部がリンオキソ酸基で置換された微細繊維状セルロースを含む。微細繊維状セルロースは、通常製紙用途で用いるパルプ繊維よりもはるかに細いセルロース繊維又は棒状粒子をさす。
【００１２】
リンオキソ酸基は、リン原子にヒドロキシ基とオキソ基が結合した基をさし、例えば、下記構造式（１）で表すことができる。
【００１３】
【化２】
2015189698.tif 000003
【００１４】
構造式（１）において、ａ、ｂ、ｍ、ｎは自然数である（ただし、ａ＝ｂ×ｍである。）。α１、α２、・・・、αｎ及びα’のうちの少なくとも１つはＯ−であり、残りはＲ又はＯＲである。αｎ及びα’の全てがＯ−であっても構わない。ｎが２以上であり、α’がＲ又はＯＲである場合には、各αｎのうちの少なくとも１つがＯ−で残りがＲ又はＯＲである。ｎが２以上であり、α’がＯ−である場合には、各αｎは全てＲであってもよいし、全てＯＲであってもよいし、少なくとも１つがＯ−で残りがＲ又はＯＲであってもよい。好ましくは、αｎ及びα’の全てがＯ−であり、ｎは１であり、βｂ＋はアルカリ金属イオン、特にＮａ+であり、ｍは２であり、ａは２である。
【００１５】
Ｒは、各々、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、及びこれらの誘導基である。
【００１６】
飽和−直鎖状炭化水素基としては、メチル基、エチル基、ｎ−プロピル基、ｎ−ブチル基等が挙げられる。飽和−分岐鎖状炭化水素基としては、ｉ−プロピル基、ｔ−ブチル基等が挙げられる。飽和−環状炭化水素基としては、シクロペンタン基、シクロヘキサン基等が挙げられる。不飽和−直鎖状炭化水素基としては、ビニル基、アリル基等が挙げられる。不飽和−分岐鎖状炭化水素基としては、ｉ−プロペニル基、３−ブテニル基等が挙げられる。芳香族基としては、フェニル基、ナフタレン基等が挙げられる。
【００１７】
前記Ｒにおける誘導体としては、前記各種炭化水素基の主鎖又は側鎖に対し、カルボキシ基、ヒドロキシ基、アミノ基などの官能基のうち、少なくとも１種類が付加又は置換した状態の官能基が挙げられる。
【００１８】
前記Ｒの主鎖を構成する炭素原子数は２０以下であることが好ましく、１０以下であることがより好ましい。Ｒの主鎖を構成する炭素原子数が２０を超えると、Ｒを含むリンオキソ酸基の分子が大きくなりすぎて、繊維原料に浸透しにくくなり、微細繊維状セルロースの収率が低下するおそれがある。
【００１９】
βは有機物又は無機物からなる１価以上の陽イオンである。有機物からなる１価以上の陽イオンとしては、脂肪族アンモニウム、芳香族アンモニウムが挙げられ、無機物からなる１価以上の陽イオンとしては、ナトリウム、カリウム、リチウム等のアルカリ金属のイオンや、カルシウム、マグネシウム等の２価金属の陽イオン、水素イオン等が挙げられる。これらは１種又は２種類以上を組み合わせて適用することもできる。有機物又は無機物からなる１価以上の陽イオンとしては、βを含む繊維原料を加熱した際に黄変しにくく、また工業的に利用し易いナトリウム、カリウムのイオンが好ましい。
【００２０】
なお、構造式（１）は、α、α’にセルロース分子鎖を含まないモノエステルであることが好ましい。α、α’にセルロース分子鎖を含む場合にはセルロース分子鎖同士が架橋しているため、微細化を阻害するおそれがある。
【００２１】
本発明において微細繊維状セルロースに導入されるリンオキソ酸基は、好ましくはリン酸基である。
【００２２】
本発明の微細繊維状セルロースの繊維幅は電子顕微鏡で観察して１ｎｍ〜１０００ｎｍが好ましく、より好ましくは２ｎｍ〜５００ｎｍ、さらに好ましくは４ｎｍ〜１００ｎｍである。微細繊維状セルロースの繊維幅が１ｎｍ未満であると、セルロース分子として水に溶解しているため、微細繊維状セルロースとしての物性（良好な増粘性）が発現しなくなる。一方、１０００ｎｍを超えると微細繊維状セルロースとは言えず、通常のパルプに含まれる繊維にすぎないため、ゲル状とならず十分な増粘効果を発揮しない。
【００２３】
微細繊維状セルロースに透明性が求められる用途においては、繊維幅が３０ｎｍを超えると、可視光の波長の１／１０に近づき、可視光の屈折及び散乱が生じ易く、透明性が低下する傾向にあるため、繊維幅は２ｎｍ〜３０ｎｍが好ましく、より好ましくは２〜２０ｎｍである。
【００２４】
微細繊維状セルロースがＩ型結晶構造を有していることは、グラファイトで単色化したＣｕＫα（λ＝１．５４１８Å）を用いた広角Ｘ線回折写真より得られる回折プロファイルにおいて、２θ＝１４〜１７°付近と２θ＝２２〜２３°付近の２箇所の位置に典型的なピークを有することで同定することができる。
【００２５】
微細繊維状セルロースの電子顕微鏡観察による繊維幅の測定は以下のようにして行う。濃度０．０５〜０．１質量％の微細繊維状セルロース含有スラリーを調製し、該スラリーを親水化処理したカーボン膜被覆グリッド上にキャストしてＴＥＭ観察用試料とする。幅広の繊維を含む場合には、ガラス上にキャストした表面のＳＥＭ像を観察してもよい。構成する繊維の幅に応じて１０００倍、５０００倍、１００００倍、２００００倍、４００００倍又は５００００倍の倍率で電子顕微鏡画像による観察を行う。但し、試料、観察条件や倍率は下記の条件を満たすように調整する。
【００２６】
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
【００２７】
上記条件を満足する観察画像に対し、直線Ｘ、直線Ｙと交錯する繊維の幅を目視で読み取る。こうして少なくとも重なっていない表面部分の画像を３組以上観察し、各々の画像に対して、直線Ｘ、直線Ｙと交錯する繊維の幅を読み取る。このように少なくとも２０本×２×３＝１２０本の繊維幅を読み取る。本発明における微細繊維幅はこのように読み取った繊維幅の平均値である。
【００２８】
本発明の微細繊維状セルロースの繊維長及びアスペクト比は、繊維が長ければ長いほど、アスペクト比は高ければ高いほど、増粘剤として用いるために好ましい。繊維長は、ＴＥＭやＳＥＭ、ＡＦＭの画像解析より求めることができる。上記繊維長は、微細繊維の３０質量％以上を占める繊維長である。
【００２９】
本発明の微細繊維状セルロースが含有する結晶部分の比率は、Ｘ線回折法によって求められる結晶化度が６０％以上であるセルロース繊維であるが、結晶化度は、好ましくは６５％以上、より好ましくは７０％以上であると、耐熱性と低線熱膨張率発現の点でさらに優れた性能が期待できる。結晶化度については、Ｘ線回折プロファイルを測定し、そのパターンから常法により求められる（Ｓｅａｇａｌら、Ｔｅｘｔｉｌｅ Ｒｅｓｅａｒｃｈ Ｊｏｕｒｎａｌ、２９巻、７８６ページ、１９５９年）。
【００３０】
繊維原料のセルロースに、リンオキソ酸基が導入されることによって、セルロース繊維同士の電気的な反発力が強くなるものと推測される。また、スラリーとした際の分散安定性に優れる。
【００３１】
繊維原料のセルロースのヒドロキシ基（−ＯＨ基）におけるリンオキソ酸基の導入量は、微細繊維状セルロース１ｇ（質量）あたり０．１〜２．０ｍｍｏｌが好ましく、０．２〜１．５ｍｍｏｌがより好ましい。リンオキソ酸基導入量が０．１ｍｍｏｌ未満では、繊維原料の微細化が困難で、微細繊維状セルロースの安定性が劣る。リンオキソ酸基導入量が２．０ｍｍｏｌを超えると、微細繊維状セルロースが溶解する恐れがある。
【００３２】
ここで、リンオキソ酸基のセルロースへの導入量は、ＴＡＰＰＩ Ｔ２３７ ｃｍ−０８（２００８）を応用して算出した量をさす。具体的には、セルロースに導入された酸性基の導入量をより広範囲まで算出可能にするために、前記試験方法に用いる試験液のうち、炭酸水素ナトリウム（ＮａＨＣＯ３）／塩化ナトリウム（ＮａＣｌ）＝０．８４ｇ／５．８５ｇを蒸留水で１０００ｍｌに溶解希釈した試験液を、水酸化ナトリウム１．６０ｇを蒸留水で１０００ｍｌに溶解希釈した試験液に変更し、さらに置換基導入前後のセルロース繊維における算出値の差を実質的な置換基導入量とした以外は、ＴＡＰＰＩ Ｔ２３７ ｃｍ−０８（２００８）に準じて算出する。
【００３３】
当該酸性基導入量算出方法は、基本的には１価の酸性基（カルボキシ基）の導入量算出方法であることから、多価の酸性基であるリンオキソ酸基の導入量の算出については、前記１価の酸性基の導入量として得られた置換基導入量を、リンオキソ酸基の酸価数で除した数値を、リンオキソ酸の基の導入量とする。
【００３４】
＜微細繊維状セルロースの製造＞
上記の微細繊維状セルロースは、セルロースを含む繊維原料を、リンのオキソ酸又はその塩から選ばれる少なくとも１種の化合物（以下、「化合物Ａ」という）により処理して、セルロースにリンオキソ酸基を導入するリンオキソ酸基導入工程（ａ）と、該工程（ａ）終了後に、リンオキソ酸基を導入したセルロース（以下、「リンオキソ酸基導入セルロース」という）を解繊処理する解繊処理工程（ｂ）により製造できる。
【００３５】
［リンオキソ酸基導入工程（ａ）］
繊維原料を化合物Ａにより処理する方法としては、乾燥状態又は湿潤状態の繊維原料に化合物Ａの粉末や水溶液を混合する方法、繊維原料のスラリーに化合物Ａの粉末や水溶液を添加する方法等が挙げられる。これらのうち、反応の均一性が高いことから、乾燥状態の繊維原料（パルプ）に化合物Ａの水溶液を添加する方法、又は湿潤状態の繊維原料（パルプ）に化合物Ａの粉末や水溶液を添加する方法が好ましい。
【００３６】
セルロースを含む繊維原料としては、製紙用パルプ、コットンリンターやコットンリントなどの綿系パルプ、麻、麦わら、バガスなどの非木材系パルプ、ホヤや海草などから単離されるセルロースなどが挙げられる。これらの中でも、入手のしやすさという点で、製紙用パルプが好ましい。製紙用パルプとしては、広葉樹クラフトパルプ（晒クラフトパルプ（ＬＢＫＰ）、未晒クラフトパルプ（ＬＵＫＰ）、酸素漂白クラフトパルプ（ＬＯＫＰ）など）、針葉樹クラフトパルプ（晒クラフトパルプ（ＮＢＫＰ）、未晒クラフトパルプ（ＮＵＫＰ）、酸素漂白クラフトパルプ（ＮＯＫＰ）など）、サルファイトパルプ（ＳＰ）、ソーダパルプ（ＡＰ）等の化学パルプ、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ、楮、三椏、麻、ケナフ等を原料とする非木材パルプ、古紙を原料とする脱墨パルプが挙げられる。繊維原料は１種を単独で用いてもよいし、２種以上混合して用いてもよい。
【００３７】
上記繊維原料の中でも、入手のしやすさという点で、木材パルプ、脱墨パルプが好ましい。さらに、木材パルプの中でも、化学パルプはセルロース比率が大きいため、微細繊維状セルロースの収率が高く、また、パルプ中のセルロースの分解が小さく、軸比の大きい長繊維の微細繊維状セルロースが得られる点で特に好ましい。化学パルプの中でもクラフトパルプ、サルファイトパルプが最も好ましく選択される。
【００３８】
製紙用パルプは、ダブルディスクリファイナー、シングルディスクリファイナー、ビーターなどで叩解してもよいが、叩解があまり進んでいないパルプ（カナダ標準濾水度（ＣＳＦ）が好ましくは４００ｍｌ以上、より好ましくは５００ｍｌ以上のパルプ）を用いることが好ましい。叩解があまり進んでいないパルプを用いると、後述する解繊処理工程で得られる微細繊維状セルロース同士の絡み合いを少なくでき、微細繊維状セルロースの安定性が向上する。また、後述するアルカリ処理前後にパルプを水や有機溶媒で洗浄する際の脱水洗浄性が向上する。
【００３９】
本発明で使用する化合物Ａとしては、リン酸及びポリリン酸などのリン酸基を有する化合物、亜リン酸、ホスホン酸、ポリホスホン酸又はこれらの塩若しくはエステルが挙げられる。
【００４０】
これらの中でも、低コストであり、扱いやすく、また、セルロースのヒドロキシ基にリン酸基を導入して解繊効率をより向上できることから、リン酸基を有する化合物が好ましい。リン酸基を有する化合物としては、リン酸、リン酸のリチウム塩であるリン酸二水素リチウム、リン酸水素二リチウム、リン酸三リチウム、ピロリン酸リチウム、ポリリン酸リチウム、更にリン酸のナトリウム塩であるリン酸二水素ナトリウム、リン酸水素二ナトリウム、リン酸三ナトリウム、ピロリン酸ナトリウム、ポリリン酸ナトリウム、更にリン酸のカリウム塩であるリン酸二水素カリウム、リン酸水素二カリウム、リン酸三カリウム、ピロリン酸カリウム、ポリリン酸カリウムなどが挙げられる。
【００４１】
これらのうち、リン酸基導入の効率が高く、下記解繊工程で解繊効率がより向上しやすく、低コストであり、かつ工業的に適用しやすい観点から、リン酸、リン酸のナトリウム塩、リン酸のカリウム塩が好ましく、リン酸二水素ナトリウム、リン酸水素二ナトリウムがより好ましい。
【００４２】
また、反応の均一性が高まり、且つリンオキソ酸基導入の効率が高くなることから化合物Ａは水溶液として用いることが好ましい。化合物Ａの水溶液のｐＨは、リンオキソ酸基導入の効率が高くなることから７以下であることが好ましいが、パルプ繊維の加水分解を抑える観点からｐＨ３〜７が好ましい。
【００４３】
繊維原料に対する化合物Ａの質量割合は、繊維原料１００質量部に対して化合物Ａが、リン元素量として０．２〜５００質量部が好ましく、１〜４００質量部がより好ましく、２〜２００質量部が最も好ましい。化合物Ａの割合が前記下限値以上であれば、微細繊維状セルロースの収率をより向上させることができる。しかし、前記上限値を超えても、収率向上の効果は頭打ちとなり、無駄に化合物Ａを使用するだけである。
【００４４】
工程（ａ）においては加熱処理を施すことが好ましい。加熱処理温度は、セルロースの熱分解温度の点から、２５０℃以下であることが好ましい。また、セルロースの加水分解を抑える観点から、加熱処理温度は１００〜１７０℃であることが好ましい。さらに、加熱処理の際に化合物Ａを添加した繊維原料スラリーに水が含まれている間の加熱については、好ましくは１３０℃以下、より好ましくは１１０℃以下で加熱して充分にスラリーの水分を除去乾燥した後、１００〜１７０℃で加熱処理することが好ましい。また、スラリー中の水分を除く際には減圧乾燥機を用いてもよい。
【００４５】
［解繊処理工程（ｂ）］
解繊処理工程（ｂ）では、通常、解繊処理装置を用いて、リンオキソ酸基導入セルロースを解繊処理して、微細繊維状セルロース含有スラリーを得る。解繊処理の際には、リンオキソ酸基導入セルロースを水と有機溶媒を単独又は組み合わせて希釈してスラリー状にすることが好ましい。希釈後のリンオキソ酸基導入セルロースの固形分濃度は０．１〜２０質量％であることが好ましく、０．５〜１０質量％であることがより好ましい。希釈後のリンオキソ酸基導入セルロースの固形分濃度が前記下限値以上であれば、解繊処理の効率が向上し、前記上限値以下であれば、解繊処理装置内での閉塞を防止できる。
【００４６】
得られたスラリーを乾燥することで、乾燥状態の微細繊維状セルロースを得ることもできる。乾燥法としては、当技術分野で公知の方法を使用でき、例えば、スプレードライ法、凍結乾燥法、ドラムドライヤーによる乾燥法、噴霧乾燥法等が用いられる。増粘剤としては、微細繊維状セルロースのスラリーをそのまま用いてもよいし、スラリーを乾燥したものを用いてもよい。
【００４７】
[その他の処理]
上記微細繊維状セルロースの製造方法において、工程（ａ）と工程（ｂ）の間にアルカリ処理工程を有すると、微細繊維状セルロースの収率が向上するため、好ましい。また、該アルカリ処理によって、セルロースに導入されたリンオキソ酸基に陽イオンを供給して、容易に塩にすることができる。
【００４８】
アルカリ処理の方法としては、特に限定されないが、例えば、アルカリ溶液中に、リンオキソ酸基導入セルロースを浸漬する方法が挙げられる。アルカリ溶液に含まれるアルカリ化合物は、無機アルカリ化合物であってもよいし、有機アルカリ化合物であってもよい。無機アルカリ化合物としては、アルカリ金属の水酸化物又はアルカリ土類金属の水酸化物、アルカリ金属の炭酸塩又はアルカリ土類金属の炭酸塩、アルカリ金属のリン酸塩又はアルカリ土類金属のリン酸塩が挙げられる。アルカリ金属の水酸化物としては、水酸化リチウム、水酸化ナトリウム、水酸化カリウムが挙げられ、アルカリ土類金属の水酸化物としては、水酸化カルシウムが挙げられる。
【００４９】
アルカリ金属の炭酸塩としては炭酸リチウム、炭酸水素リチウム、炭酸カリウム、炭酸水素カリウム、炭酸ナトリウム、炭酸水素ナトリウムが挙げられる。アルカリ土類金属の炭酸塩としては炭酸カルシウムなどが挙げられる。
【００５０】
アルカリ金属のリン酸塩としてはリン酸リチウム、リン酸カリウム、リン酸３ナトリウム、リン酸水素２ナトリウムなどが挙げられる。アルカリ土類金属のリン酸塩としてはリン酸カルシウム、リン酸水素カルシウムなどが挙げられる。
【００５１】
有機アルカリ化合物としては、アンモニア、脂肪族アミン、芳香族アミン、脂肪族アンモニウム、芳香族アンモニウム、複素環式化合物及びその水酸化物、炭酸塩、リン酸塩等が挙げられる。例えば、アンモニア、ヒドラジン、メチルアミン、エチルアミン、ジエチルアミン、トリエチルアミン、プロピルアミン、ジプロピルアミン、ブチルアミン、ジアミノエタン、ジアミノプロパン、ジアミノブタン、ジアミノペンタン、ジアミノヘキサン、シクロヘキシルアミン、アニリン、テトラメチルアンモニウムヒドロキシド、テトラエチルアンモニウムヒドロキシド、テトラプロピルアンモニウムヒドロキシド、テトラブチルアンモニウムヒドロキシド、ベンジルトリメチルアンモニウムヒドロキシド、ピリジン、Ｎ，Ｎ−ジメチル−４−アミノピリジン、炭酸アンモニウム、炭酸水素アンモニウム、リン酸水素２アンモニウム等が挙げられる。
【００５２】
アルカリ溶液における溶媒としては水又は有機溶媒のいずれであってもよいが、極性溶媒（水、アルコール等の極性有機溶媒）が好ましく、少なくとも水を含む水系溶媒がより好ましい。また、アルカリ溶液のうちでは、汎用性が高いことから、水酸化ナトリウム水溶液、水酸化カリウム水溶液が特に好ましい。
【００５３】
リンオキソ酸基導入セルロースを浸漬させたアルカリ溶液の２５℃におけるｐＨは９以上であることが好ましく、１０以上であることがより好ましく、１１〜１４であることがさらに好ましい。アルカリ溶液のｐＨが前記下限値以上であれば、微細繊維状セルロースの収率がより高くなる。しかし、ｐＨが１４を超えると、アルカリ溶液の取り扱い性が低下する。
【００５４】
セルロースには、さらなる化学修飾処理を施してもよい。ここで、化学修飾とは、セルロース中のヒドロキシ基に化学修飾剤を反応させて付加させることである。化学修飾処理は、微細繊維状セルロースの製造のどの時点で行ってもよく、繊維原料に施してもよいし、リンオキソ酸基導入セルロースに施してもよい。また、化学修飾処理を、リンオキソ酸基導入工程と同時に行ってもよい。
【００５５】
化学修飾によってセルロースに導入させる官能基としては、アセチル基、アクリロイル基、メタクリロイル基、プロピオニル基、プロピオロイル基、ブチリル基、２−ブチリル基、ペンタノイル基、ヘキサノイル基、ヘプタノイル基、オクタノイル基、ノナノイル基、デカノイル基、ウンデカノイル基、ドデカノイル基、ミリストイル基、パルミトイル基、ステアロイル基、ピバロイル基、ベンゾイル基、ナフトイル基、ニコチノイル基、イソニコチノイル基、フロイル基、シンナモイル基等のアシル基、２−メタクリロイルオキシエチルイソシアノイル基等のイソシアネート基、メチル基、エチル基、プロピル基、２−プロピル基、ブチル基、２−ブチル基、ｔｅｒｔ−ブチル基、ペンチル基、ヘキシル基、ヘプチル基、オクチル基、ノニル基、デシル基、ウンデシル基、ドデシル基、ミリスチル基、パルミチル基、ステアリル基等のアルキル基、オキシラン基、オキセタン基、チイラン基、チエタン基等が挙げられる。これらの中では特にアセチル基、アクリロイル基、メタクリロイル基、ベンゾイル基、ナフトイル基等の炭素数２〜１２のアシル基、メチル基、エチル基、プロピル基等の炭素数１〜１２のアルキル基が好ましい。
【００５６】
＜組成物＞
本発明はまた、１０００ｎｍ以下の繊維幅を有し、かつ繊維を構成するセルロースのヒドロキシ基の一部がリンオキソ酸基で置換された微細繊維状セルロースと水とを含む組成物に関する。本発明の組成物は、さらに、機能性添加剤を含んでいてもよい。機能性添加剤としては、例えば、ｐＨ調整剤、無機塩類、有機塩類、界面活性剤、オイル類、保湿剤、防腐剤、有機微粒子、無機微粒子、消臭剤、香料、有機溶媒、機能成分等が挙げられる。これらは単独で用いてもよく、二種以上併せて用いてもよい。
【００５７】
ｐＨ調整剤は、食品や化粧品のｐＨをコントロールするものであり、例えば、クエン酸、リンゴ酸、酒石酸、乳酸、アジピン酸、グルタミン酸、アスパラギン酸、マレイン酸等の有機酸が挙げられる。
【００５８】
無機塩類としては、水に溶解・分散できるものが好ましく、例えば、アルカリ金属、アルカリ土類金属、遷移金属と、ハロゲン化水素、硫酸、炭酸等からなる塩類が挙げられ、具体的には、ＮａＣｌ、ＫＣｌ、ＣａＣｌ２、ＭｇＣｌ２、（ＮＨ４）２ＳＯ４、Ｎａ２ＣＯ３等が挙げられる。これらは単独で用いてもよく、二種以上併せて用いてもよい。
【００５９】
有機塩類としては、アルカリ金属、アルカリ土類金属等の水酸化物や、有機アミンと分子中に存在するカルボキシル基、リン酸基、スルホン酸基等を中和することにより実質的に水溶性、水分散性を示す物質であれば特に限定することなく用いられる。これらは単独で用いてもよく、二種以上併せて用いてもよい。
【００６０】
界面活性剤としては、例えば、プロピレングリコール脂肪酸エステル、グリセリン脂肪酸エステル、ポリグリセリン脂肪酸エステル、ポリグリセリン脂肪酸エステルソルビタン脂肪酸エステル、ポリオキシエチレンソルビット脂肪酸エステル、ポリエチレングリコール脂肪酸エステル、ポリオキシエチレンひまし油、ポリオキシエチレン硬化ひまし油、ポリオキシエチレンアルキルエーテル、ポリオキシエチレンフィトステロール、ポリオキシエチレンポリオキシプロピレンアルキルエーテル、ポリオキシエチレンアルキルフェニルエーテル、ポリオキシエチレンラノリン、ポリオキシエチレンラノリンアルコール、ポリオキシエチレンミツロウ誘導体、ポリオキシエチレンアルキルアミン、ポリオキシエチレン脂肪酸アミド、ポリオキシエチレンアルキルフェニルホルムアルデヒド縮合体、ポリオキシエチレンアルキルエーテルリン酸（塩）等の非イオン界面活性剤；アルキル硫酸エステル塩、ポリオキシエチレンアルキル硫酸エステル塩、アルキルベンゼンスルホン酸塩、α−オレフィンスルホン酸塩等のアニオン界面活性剤；塩化アルキルトリメチルアンモニウム、塩化ジアルキルジメチルアンモニウム、塩化ベンザルコニウム等のカチオン界面活性剤；レシチン、ラノリン、コレステロール、サポニン等の界面活性能を有する天然物；スルホコハク酸エステル類やエチレンオキシド−プロピレンオキシドブロック共重合体等のような低刺激性界面活性剤；ラウリルジメチルアミノ酢酸ベタイン等の両性界面活性剤等が挙げられる。これらは単独で用いてもよく、二種以上併せて用いてもよい。
【００６１】
オイル類としては、例えば、ホホバ油、マカデミアナッツ油、アボガド油、月見草油、ミンク油、ナタネ油、ヒマシ油、ヒマワリ油、トウモロコシ油、カカオ油、ヤシ油、コメヌカ油、オリーブ油、アーモンド油、ごま油、サフラワー油、大豆油、椿油、パーシック油、綿花油、モクロウ、パーム油、パーム核油、卵黄油、ラノリン、スクワレン等の天然動植物油脂類；合成トリグリセライド、スクワラン、流動パラフィン、ワセリン、セレシン、マイクロクリスタリンワックス、イソパラフィン等の炭化水素類；カルナバウロウ、パラフィンワックス、鯨ロウ、ミツロウ、キヤンデリラワックス、ラノリン等のワックス類；セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類、ラウリン酸、ミリスチン酸、パルミチン酸、ステアリン酸、ベヘニン酸、イソステアリン酸、オレイン酸、リノレン酸、リノール酸、オキシステアリン酸、ウンデシレン酸、ラノリン脂肪酸、硬質ラノリン脂肪酸、軟質ラノリン脂肪酸等の高級脂肪酸類；コレステリル−オクチルドデシル−ベヘニル等のコレステロールおよびその誘導体；イソプロピルミリスチン酸、イソプロピルパルミチン酸、イソプロピルステアリン酸、２−エチルヘキサン酸グリセロール、ブチルステアリン酸等のエステル類；ジエチレングリコールモノプロピルエーテル、ポリオキシエチレンポリオキシプロピレンペンタエリトリトールエーテル、ポリオキシプロピレンブチルエーテル、リノール酸エチル等の極性オイル等が挙げられる。例えば、アミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸変性シリコーン、親水性特殊変性シリコーン、高級アルコキシ変性シリコーン、高級脂肪酸含有シリコーン、フッ素変性シリコーン等が挙げられ、より具体的には、シリコーン樹脂、メチルフェニルポリシロキサン、メチルポリシロキサン、オクタメチルシクロテトラシロキサン、デカメチルシクロペンタシロキサン、ドデカメチルシクロヘキサンシロキサン、メチルシクロポリシロキサン、オクタンメチルトリシロキサン、デカメチルテトラシロキサン、ポリオキシエチレン−メチルポリシロキサン共重合体、ポリオキシプロピレン−メチルポリシロキサン共重合体、ポリ（オキシエチレン−オキシプロピレン）メチルポリシロキサン共重合体、メチルハイドロゲンポリシロキサン、テトラヒドロテトラメチルシクロテトラシロキサン、ステアロキシメチルポリシロキサン、セトキシメチルポリシロキサン、メチルポリシロキサンエマルジョン、高重合メチルポリシロキサン、トリメチルシロキシケイ酸、架橋型メチルポリシロキサン、架橋型メチルフェニルポリシロキサン、架橋型メチルフェニルポリシロキサン、架橋型メチルフェニルポリシロキサン等の各種誘導体を含むシリコーン類等が挙げられる。これらは単独で用いてもよく、二種以上併せて用いてもよい。
【００６２】
保湿剤としては、例えば、ヒアルロン酸、スクワラン、グリセリン、１，３−ブチレングリコール、ソルビトール、ジプロピレングリコール、プロピレングリコール等が挙げられる。これらは単独でもしくは二種以上併せて用いられる。
【００６３】
有機微粒子としては、例えば、ポリエチレンエマルション、スチレン−ブタジエンラテックス、アクリルエマルジョン、ウレタンエマルジョン等が挙げられる。これらは単独で用いてもよく、二種以上併せて用いてもよい。
【００６４】
無機微粒子としては、例えば、酸化チタン、シリカ化合物、カーボンブラック等が挙げられる。これらは単独で用いてもよく、二種以上併せて用いてもよい。
【００６５】
防腐剤としては、例えば、メチルパラベン、エチルパラベン、ブチルパラベン、プロピルパラベン、ベンジルパラベン等のパラベンが挙げられ、これらは単独で用いてもよく、二種以上併せて用いてもよい。
【００６６】
消臭剤及び香料としては、例えば、Ｄリモネン、デシルアルデヒド、メントン、プレゴン、オイゲノール、シンナムアルデヒド、ベンズアルデヒド、メントール、ペパーミント油、レモン油、オレンジ油、植物（例えば、カタバミ、ドクダミ、ツガ、イチョウ、クロマツ、カラマツ、アカマツ、キリ、ヒイラギモクセイ、ライラック、キンモクセイ、フキ、ツワブキ、レンギョウ等）の各器官から水、親水性有機溶剤で抽出された消臭有効成分等が挙げられる。これらは単独で用いてもよく、二種以上併せて用いてもよい。
【００６７】
有機溶媒としては、例えば、水に可溶するアルコール類（メタノール、エタノール、イソプロパノール、イソブタノール、ｓｅｃ−ブタノール、ｔｅｒｔ−ブタノール、メチルセロソルブ、エチルセロソルブ、エチレングリコール、グリセリン等）、エーテル類（エチレングリコールジメチルエーテル、１，４−ジオキサン、テトラヒドロフラン等）、ケトン類（アセトン、メチルエチルケトン）、Ｎ，Ｎ−ジメチルホルムアミド、Ｎ，Ｎ−ジメチルアセトアミド、ジメチルスルホキサイド等が挙げられる。これらは単独で用いてもよく、二種以上併せて用いてもよい。
【００６８】
機能成分としては、例えば、パラアミノ安息香酸及びその誘導体、ホモメチル−７Ｎ−アセチルアラントイラニレート、ブチルメトキシベンゾイルメタン、ジ−パラメトキシケイ皮酸−モノ−２−エチルへキサン酸グリセリル、オクチルシンナメート等のパラメトキシケイ皮酸誘導体、アミノサリシレート等のサリチル酸誘導体、２，４−ジヒドロキシベンゾフェノン等のベンゾフェノリン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；アルブチン、コウジ酸、リン酸アスコルビン酸マグネシウム等のアスコルビン酸及びその誘導体、グルタチオン、甘草エキス、チョウジエキス、茶抽出物、アスタキサンチン、牛胎盤エキス、トコフェロール及びその誘導体、トラネキサム酸及びその塩、アズレン、γ−ヒドロキシ酪酸等の美白成分；エチレンジアミン四酢酸及びその塩類、リン酸、アスコルビン酸、コハク酸、グルコン酸、ポリリン酸塩類、メタリン酸塩類等の金属イオン封鎖剤；ビタミンＡ及びその誘導体、ビタミンＢ６塩酸塩、ビタミンＢ６トリパルミテート、ビタミンＢ６ジオクタノエート、ビタミンＢ２及びその誘導体等のビタミンＢ類、アスコルビン酸、アスコルビン酸硫酸エステル、及びアスコルビン酸リン酸エステル等のビタミンＣ類、α−トコフェロール、β−トコフェロール及びγ−トコフェロール等のビタミンＥ類、ビタミンＤ類、ビタミンＨ並びにパントテン酸等のビタミン類；ニコチン酸アミド、ニコチン酸ベンジル、γ−オリザノール、アラントイン、グリチルチン酸（塩）グリチルレチン酸及びその誘導体、ヒノキチオール、ムシジン、ビサボロール、ユーカリプトール、チモールイソシトール、サポニン類（キラヤサポニン、アズキサポニン、ヘチマサポニン等）、トラネキサム酸、パントテルエチルエーテル、エチニルエストラジオール、セファランジン、プラセンタエキス、センブリエキス、セファランチン、ビタミンＥ及びその誘導体、ガンマ−オリザノール等の血行促進剤；トウガラシチンキ、ショオウキョウチンキ、カンタリスチンキ、ニコチン酸ベンジルエステル等の局所刺激剤；アミノ酸等の栄養剤；グリチルレチン酸、グリチルリチン酸誘導体、塩化カルプロニウム、ノニル酸ワニルアミド、アラントイン、アズレン、アミノカプロン酸、ヒドロコルチゾン等の抗炎症剤；酸化亜鉛、硫酸亜鉛、アラントインヒドロキシアルミニウム、塩化アルミニウム、スルホ石炭酸亜鉛、タンニン酸等の収斂剤；メントール、カンフル等の清涼剤；抗ヒスタミン剤；高分子シリコーン、環状シリコーン等のシリコーン系物質；ＢＨＡ、ＢＨＴ、没食子酸、ＮＤＧＡ、トコフェロール、フィチン酸等の酸化防止剤；サッカロマイセス等の酵母、糸状菌、バクテリア、牛胎盤、人胎盤、酵母、コラーゲン、牛乳由来タンパク、小麦、大豆、牛血液、豚血液、鶏冠、カミツレ、きゅうり、米、シアバター、シラカバ、茶、トマト、にんにく、ハマメリス、バラ、ヘチマ、ホップ、桃、杏、レモン、キウイ、どくだみ、トウガラシ、クララ、ギシギシ、コウホネ、セージ、ノコギリ草、ゼニアオイ、センキュウ、センブリ、タイム、ト��キ、トウヒ、バーチ、スギナ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物、微生物及びその一部から有機溶媒、アルコール、多価アルコール、水、水性アルコール等で抽出又は加水分解して得た天然エキス；色素類；カチオン化セルロース、カルボキシビニルポリマー、カルボニルピロリドン、ポリビニルピロリドン−酢酸ビニル共重合体、キサンタンガム、ヒドロキシエチルセルロース等の高分子添加剤；キレート剤；トリエタノールアミンや水酸化カリウム、ホウ砂等のアルカリ等が挙げられる。これらは単独で用いてもよく、二種以上併せて用いてもよい。
【００６９】
機能性添加剤の配合量は、機能性添加剤が目的とする効果を発現するために必要な配合量で用いることが好ましく、特に限定されるものではない。
【００７０】
本発明の組成物は、例えば、上記リンオキソ酸基が導入された微細繊維状セルロース及び水とともに、必要に応じて機能性添加剤を適宜配合し、これらを混合処理等することにより得ることができる。微細繊維状セルロースとしては、上記で得られたスラリー状のものをそのまま用いてもよいし、スラリーを乾燥したものを用いてもよい。
【００７１】
混合処理としては、例えば、真空ホモミキサー、ディスパー、プロペラミキサー、ニーダー等の各種混練器、各種粉砕機、ブレンダー、ホモジナイザー、超音波ホモジナイザー、コロイドミル、ペブルミル、ビーズミル粉砕機、高圧ホモジナイザーや超高圧ホモジナイザー等を用いた混合処理が挙げられる。
【００７２】
このようにして得られる本発明の組成物の粘度は、好ましくは３００ｍＰａ・ｓ以上であり、より好ましくは４００〜２０００ｍＰａ・ｓの範囲である。ここで、粘度は、Ｂ型粘度計（Ｎｏ．２及びＮｏ．３ローター）（ＢＬＯＯＫＦＩＥＬＤ社製、アナログ粘度計Ｔ−ＬＶＴ）を用いて回転数６０ｒｐｍ（３分）で測定した値をさす。
【００７３】
本発明の組成物における、リンオキソ酸基が導入された微細繊維状セルロースの含有量は、組成物全体に対し、好ましくは０．１〜５．０質量％、より好ましくは０．２〜１．５質量％である。微細繊維状セルロースの含有量を上記範囲内とすることにより、塩やイオン性界面活性剤等の共存下でも、また酸性条件下でも、高い粘性を保持することができる。また、著しく粘度が上昇し、組成物のハンドリング性（ポンプで送るなど）が悪化するのを防止できる。
【００７４】
ここで、酸性条件とは、ｐＨ７未満、好ましくはｐＨ６以下、例えば、ｐＨ２〜５の条件をいう。したがって、一実施形態において本発明の組成物は、酸性、好ましくはｐＨ３〜５で、４００ｍＰａ・ｓ以上の粘度を有する。
【００７５】
本発明の組成物が、上記微細繊維状セルロースと水のみからなる場合は、水の配合量は、組成物全体から微細繊維状セルロースの含有量（０．１〜５．０質量％）を除いた残量（９５質量％〜９９．９質量％）となる。また、本発明の組成物が、微細繊維状セルロース及び水以外に、機能性添加剤等を含有する場合には、組成物全体から微細繊維状セルロースの含有量（０．１〜５．０質量％）と、機能性添加剤等の含有量を除いた残量が、水の配合量となる。
【００７６】
＜化粧料組成物＞
一実施形態において本発明の組成物は、化粧料組成物である。本発明の化粧料組成物は、好ましくは３００ｍＰａ・ｓ以上、より好ましくは４００〜５００００ｍＰａ・ｓの粘度を有する。本発明の化粧料組成物は、例えば、クリーム状、ゲル状、乳液状の剤形を有する。本発明の微細繊維状セルロースを化粧料組成物に配合することにより、少ない量で粘度の調整を容易に実施でき、使用感に優れた化粧料組成物を得ることができる。また、皮膚に塗布した際のべとつき感や、ざらつき感がない使用感を得ることができる。
【００７７】
本発明の化粧料組成物は、具体的には、化粧水、乳液、コールドクリーム、バニシングクリーム、マッサージクリーム、エモリエントクリーム、クレンジングクリーム、美容液、パック、ファンデーション、サンスクリーン化粧料、サンタン化粧料、モイスチャークリーム、ハンドクリーム、美白乳液、各種ローション等の皮膚用化粧料、シャンプー、リンス、ヘアコンディショナー、リンスインシャンプー、ヘアスタイリング剤（ヘアフォーム、ジェル状整髪料等）、ヘアトリートメント剤（ヘアクリーム、トリートメントローション等）、染毛剤やローションタイプの育毛剤又は養毛剤等の毛髪用化粧料、さらにはハンドクリーナーのような洗浄剤、プレシェーブローション、アフターシェーブローション、芳香剤や歯磨剤、軟膏、貼布剤等の形態でありうる。
【００７８】
本発明の増粘剤は、例えば、医薬品、化粧品、食品、建築分野などの工業製品を含む広汎な分野に利用できる。このような耐酸性のある微細繊維状セルロースからなる水溶性増粘剤は、これまで、医薬品、化粧品、食品、建築分野などの工業製品を含む広汎な分野において存在しない。
【００７９】
以下、本発明を実施例によりさらに詳細に説明するが、本発明はこれらの例によって何ら限定されるものではない。実施例中、％は特に断らない限り、質量％を示す。
【実施例】
【００８０】
（製造例１）
リン酸化微細セルロース（微細セルロース１）の調製：
尿素１００ｇ、リン酸二水素ナトリウム二水和物５５．３ｇ、リン酸水素二ナトリウム４１．３ｇを１０９ｇの水に溶解させてリン酸化試薬を調製した。
【００８１】
乾燥した針葉樹晒クラフトパルプの抄上げシートをカッターミル及びピンミルで処理し、綿状の繊維にした。この綿状の繊維を絶乾質量で１００ｇ取り、リン酸化試薬をスプレーでまんべんなく吹きかけた後、手で練り合わせ、薬液含浸パルプを得た。
【００８２】
得られた薬液含浸パルプを１４０℃に加熱したダンパー付きの送風乾燥機にて、８０分間加熱処理し、リン酸化パルプを得た。
【００８３】
得られたリン酸化パルプをパルプ質量で１００ｇ分取し、１０Ｌのイオン交換水を注ぎ、攪拌して均一に分散させた後、濾過脱水して、脱水シートを得る工程を２回繰り返した。次いで、得られた脱水シートを１０Ｌのイオン交換水で希釈し、攪拌しながら、１Ｎの水酸化ナトリウム水溶液を少しずつ添加し、ｐＨが１２〜１３のパルプスラリーを得た。その後、このパルプスラリーを脱水し、脱水シートを得た後、１０Ｌのイオン交換水を注ぎ、攪拌して均一に分散させた後、濾過脱水して、脱水シートを得る工程を２回繰り返した。
【００８４】
脱水洗浄後に得られたセルロース繊維にイオン交換水を添加し、０．５質量％のスラリーを調製した。このスラリーを、解繊処理装置（エムテクニック社製、クレアミックス−１１Ｓ）を用いて、６９００回転／分の条件で１８０分間解繊処理した。その後、イオン交換水を添加してスラリー固形分濃度０．２５質量％に調整し、冷却高速遠心分離機（コクサン社、Ｈ−２０００Ｂ、ＲＮローター、ＣＫＮ１コレクタ）を用いて連続遠心を行った。この時、解繊液を送液ポンプにて１００ｍｌ／分で送液し、１８０００Ｇ条件で遠心分離を行った。得られた上澄み液を回収し、微細セルロース繊維含有スラリーを得た。得られた微細セルロース繊維を「微細セルロース１」とした。また、Ｘ線回折により、セルロースはセルロースＩ型結晶を維持しており、ＦＴ−ＩＲによる赤外線吸収スペクトルの測定により、１２３０〜１２９０ｃｍ−１にリン酸基に基づく吸収が見られ、リン酸基の付加が確認された。よって、得られたリン酸オキソ酸導入セルロースは、セルロースのヒドロキシ基の一部が下記構造式（２）の官能基で置換されたものであった。
【００８５】
【化３】
2015189698.tif 000004
【００８６】
（製造例２）
カルボキシル化微細セルロース（微細セルロース２）の調製：
乾燥質量２００ｇ相当分の未乾燥の針葉樹晒クラフトパルプとＴＥＭＰＯ２．５ｇと、臭化ナトリウム２５ｇとを水１５００ｍｌに分散させた後、１３質量％次亜塩素酸ナトリウム水溶液を、１．０ｇのパルプに対して次亜塩素酸ナトリウムの量が５．４ｍｍｏｌになるように加えて反応を開始した。反応中は０．５Ｍの水酸化ナトリウム水溶液を滴下してｐＨを１０〜１１に保ち、ｐＨに変化が見られなくなった時点で反応終了と見なした。
その後、このパルプスラリーを脱水し、脱水シートを得た後、１０Ｌのイオン交換水を注ぎ、攪拌して均一に分散させた後、濾過脱水して、脱水シートを得る工程を２回繰り返した。
【００８７】
脱水洗浄後に得られたセルロース繊維にイオン交換水を添加し、０．５質量％のスラリーを調製した。このスラリーを、解繊処理装置（エムテクニック社製、クレアミックス−１１Ｓ）を用いて、６９００回転／分の条件で１８０分間解繊処理した。その後、冷却高速遠心分離機（コクサン社、Ｈ−２０００Ｂ、ＲＮローター、ＣＫＮ１コレクタ）を用いて連続遠心を行った。この時、解繊液を送液ポンプにて１００ｍｌ／分で送液し、１８０００Ｇ条件で遠心分離を行った。得られた上澄み液を回収し、微細セルロース繊維含有スラリーを得た。得られた微細セルロース繊維を「微細セルロース２」とした。また、Ｘ線回折により、セルロースはセルロースＩ型結晶を維持しており、ＦＴ−ＩＲによる赤外線吸収スペクトルの測定により、１７３０ｃｍ−１にカルボキシル基に基づく吸収が見られ、カルボキシル基の付加が確認された。
【００８８】
（試験例１）
セルロース表面のリン酸基量測定：
製造例１にて作製した微細セルロース１のリン酸基量を測定した。絶乾質量で０．０４ｇ程度の固形分を含む微細セルロース繊維含有スラリーを分取し、イオン交換水を用いて５０ｇ程度に希釈した。この溶液を、マグネチックスターラーを用いて撹拌しながら、０．０１Ｎの水酸化ナトリウム水溶液を加えていったときの電気伝導度の値の変化を測定し、その値が極小となる時の０．０１Ｎ水酸化ナトリウム水溶液の滴下量を滴定終点における滴下量とした。
【００８９】
この時、セルロース表面の置換基量ＸはＸ（ｍｍｏｌ／ｇ）＝０．０１（ｍｏｌ／ｌ）×Ｖ（ｍｌ）／Ｗ（ｇ）で表される。ここで、Ｖ：０．０１Ｎ水酸化ナトリウム水溶液の滴下量（ｍｌ）、Ｗ：微細セルロース繊維含有スラリーが含む固形分（ｇ）である。測定結果を表１に示す。
【００９０】
セルロース表面のカルボキシル基量測定：
製造例２にて作製した微細セルロース２のカルボキシル基量を測定した。絶乾質量で０．０４ｇ程度の固形分を含む微細セルロース繊維含有スラリーを分取し、イオン交換水を用いて５０ｇ程度に希釈した。この溶液を、マグネチックスターラーを用いて撹拌しながら、０．０１Ｎの水酸化ナトリウム水溶液を加えていったときの電気伝導度の値の変化を測定し、その値が極小となる時の０．０１Ｎ水酸化ナトリウム水溶液の滴下量を滴定終点における滴下量とした。
【００９１】
この時、セルロース表面の置換基量ＸはＸ（ｍｍｏｌ／ｇ）＝０．００５（ｍｏｌ／ｌ）×Ｖ（ｍｌ）／Ｗ（ｇ）で表される。ここで、Ｖ：０．０１Ｎ水酸化ナトリウム水溶液の滴下量（ｍｌ）、Ｗ：微細セルロース繊維含有スラリーが含む固形分（ｇ）である。測定結果を表１に示す。
【００９２】
粘度の測定：
得られた各試料を２５℃にてＢ型粘度計（Ｎｏ．２及びＮｏ．３ローター）（ＢＬＯＯＫＦＩＥＬＤ社製、アナログ粘度計Ｔ−ＬＶＴ）を用いて回転数６０ｒｐｍ（３分）で粘度を測定した。１００ｍＭ塩酸水溶液を調製し、１ｍＬ（０．１ｍＭ）ずつ加えては粘度を測定した。測定結果を表１に示す。
【００９３】
数平均繊維径の測定：
解繊パルプスラリーの上澄み液を濃度０．０１〜０．１質量％に水で希釈し、親水化処理したカーボングリッド膜に滴下した。乾燥後、酢酸ウラニルで染色し、透過型電子顕微鏡（日本電子社製、ＪＥＯＬ−２０００ＥＸ）により観察し、幅４ｎｍ程度の微細繊維状セルロースになっていることを確認した。
【００９４】
【表１】
2015189698.tif 000005
【００９５】
（実施例１）
微細セルロース１と水と塩化ナトリウムを用いた組成物を調製した。微細セルロースを０．３質量％、塩化ナトリウム（機能性添加剤）を０．１質量％添加してスラリーとし、ＩＫＡ社Ｔ２５ＵＲＴＲＡ  ＴＵＲＲＡＸホモジナイザーを用いて回転数１０，０００ｒｐｍで５分間攪拌して試料を得た。結果を表２に示す。
【００９６】
（比較例１）
微細セルロース１の代わりに微細セルロース２を用いた以外は実施例１と同様に行った。結果を表２に示す。
【００９７】
【表２】
2015189698.tif 000006
【００９８】
（実施例２）
塩化ナトリウムの代わりにドデシルベンゼンスルホン酸ナトリウムを１．０質量％添加した以外は実施例１と同様に行った。結果を表３に示す。
【００９９】
（比較例２）
微細セルロース１の代わりに微細セルロース２を用いた以外は実施例２と同様に行った。結果を表３に示す。
【０１００】
【表３】
2015189698.tif 000007
【０１０１】
（実施例３）
塩化ナトリウムの代わりにスクワランを１０質量％添加した以外は実施例１と同様に行った。結果を表４に示す。
【０１０２】
（比較例３）
微細セルロース１の代わりに微細セルロース２を用いた以外は実施例３と同様に行った。結果を表４に示す。
【０１０３】
【表４】
2015189698.tif 000008
【０１０４】
（実施例４）
塩化ナトリウムの代わりにグリセリンを１０質量％添加した以外は実施例１と同様に行った。結果を表５に示す。
【０１０５】
（比較例４）
微細セルロース１の代わりに微細セルロース２を用いた以外は実施例４と同様に行った。結果を表５に示す。
【０１０６】
【表５】
2015189698.tif 000009
【０１０７】
（実施例５）
塩化ナトリウムの代わりにメチルパラベンを０．３質量％添加した以外は実施例１と同様に行った。結果を表６に示す。
【０１０８】
（比較例５）
微細セルロース１の代わりに微細セルロース２を用いた以外は実施例５と同様に行った。結果を表６に示す。
【０１０９】
【表６】
2015189698.tif 000010
【０１１０】
（実施例６）
塩化ナトリウムの代わりに疎水化酸化チタン（ＳＴＶ−４５５、チタン工業株式会社製）を１．０質量％添加した以外は実施例１と同様に行った。結果を表７に示す。
【０１１１】
（比較例６）
微細セルロース１の代わりに微細セルロース２を用いた以外は実施例６と同様に行った。結果を表７に示す。
【０１１２】
【表７】
2015189698.tif 000011
【０１１３】
（実施例７）
塩化ナトリウムの代わりにアニオン性ポリエチレンエマルション（商品名：「Ｅ−２２１３」（平均粒子径：０．０７μｍ）、東邦化学工業社製）を１．０質量％添加した以外は実施例１と同様に行った。結果を表８に示す。
【０１１４】
（比較例７）
微細セルロース１の代わりに微細セルロース２を用いた以外は実施例７と同様に行った。結果を表８に示す。
【０１１５】
【表８】
2015189698.tif 000012
【０１１６】
（実施例８）
塩化ナトリウムの代わりにエタノールを１０質量％添加した以外は実施例１と同様に行った。結果を表９に示す。
【０１１７】
（比較例８）
微細セルロース１の代わりに微細セルロース２を用いた以外は実施例８と同様に行った。結果を表９に示す。
【０１１８】
【表９】
2015189698.tif 000013
【０１１９】
（実施例９）
塩化ナトリウムの代わりにヒノキチオールを１．０質量％添加した以外は実施例１と同様に行った。結果を表１０に示す。
【０１２０】
（比較例９）
微細セルロース１の代わりに微細セルロース２を用いた以外は実施例９と同様に行った。結果を表１０に示す。
【０１２１】
【表１０】
2015189698.tif 000014
【０１２２】
表２〜１０に示すとおり、製造例１で作製したリン酸基を有する微細繊維状セルロースは機能性添加剤を配合した条件にて、比較例と比べて耐酸性に優れていることが分かった。
【０１２３】
（実施例１０及び比較例１０）
表１１に微細セルロース１又は微細セルロース２を用いた酸性染毛料の処方を示す。調製法は常法に従った。得られた各試料のｐＨは「表１１」のとおりであり、ほぼ同程度であった。次に各試料の安定性及び使用感を評価した結果、実施例１０は良好であった。これに対し、比較例１０では粘度が低く、使用感に劣るものであった。
【０１２４】
【表１１】
2015189698.tif 000015
【０１２５】
（実施例１１）
表１２に微細セルロース１を使用したヘアジェルの処方を示す。常法により調製された実施例１１はたれ落ちがない良好な使用感を示すヘアジェルであった。
【０１２６】
【表１２】
2015189698.tif 000016
【産業上の利用可能性】
【０１２７】
本発明の増粘剤は、天然素材であるセルロース繊維を使用し、また、各種機能性添加剤との配合性にも優れているとともに、耐酸性を有することから、化粧品基材や、芳香剤のようなトイレタリー用品基材等として広く好適に利用することができる。